(57)【要約】【課題】本発明は、通常熱履歴による使用環境下での良好な密着性や引出性を発現するとともに、長期間保管または高温暴露時にも引出性に優れ、さらには、べたつきのないしなやかな手触り感をもたらし、好適な使用感を実現する塩化ビニリデン系樹脂ラップフィルムを提供することを目的とする。【解決手段】本発明は、塩化ビニリデン系樹脂を含有するラップフィルムであり、該ラップフィルムの巻回体を６０℃で３週間保管したのちのラップフィルム表面へのブリードアウトしたオリゴマーの、示差走査熱量計（ＤＳＣ）にて評価した低温側吸熱ピーク温度が３５〜５０℃である塩化ビニリデン系樹脂ラップフィルムである。【選択図】なし【特許請求の範囲】
【請求項１】
塩化ビニリデン系樹脂を含有するラップフィルムであり、該ラップフィルムの巻回体を６
０℃で３週間保管したのちのラップフィルム表面へのブリードアウトしたオリゴマーの、
示差走査熱量計（ＤＳＣ）にて評価した低温側吸熱ピーク温度が３５〜５０℃である塩化
ビニリデン系樹脂ラップフィルム。
【請求項２】
該ラップフィルムの巻回体を６０℃で３週間保管したのちのオリゴマーのラップフィルム
表面へのブリードアウト量が、ラップフィルム１ｍ2あたり１０ｍｇ以上３５ｍｇ以下で
ある請求項１に記載の塩化ビニリデン系樹脂ラップフィルム。
【請求項３】
該ラップフィルムの巻回体を６０℃で３週間保管したのちのオリゴマー以外のラップフィ
ルム表面へのブリードアウト量が、ラップフィルム１ｍ2あたり４０ｍｇ以上６０ｍｇ以
下である請求項１または２に記載の塩化ビニリデン系樹脂ラップフィルム。
【請求項４】
該ラップフィルムの巻回体を６０℃で３週間保管したのちの、ラップフィルム表面へのブ
リードアウト全量に対するオリゴマーのブリードアウト比率が５〜４０ｗｔ／ｗｔ％であ
る請求項１〜３のいずれか一項に記載の塩化ビニリデン系樹脂ラップフィルム。
【請求項５】
該ラップフィルムの巻回体を６０℃で３週間保管したのちにブリードアウトしたオリゴマ
ー中の塩化ビニリデン単位（ＶＤＣユニット）比率が６０ｗｔ／ｗｔ％以上７０ｗｔ／ｗ
ｔ％以下である請求項１〜４のいずれか一項に記載の塩化ビニリデン系樹脂ラップフィル
ム。
【発明の詳細な説明】
【技術分野】
【０００１】
本発明は塩化ビニリデン系樹脂ラップフィルムに関する。
【背景技術】
【０００２】
近年、ラップフィルムは、透明性、耐水性及びガスバリア性等の特性だけでなく、成形
加工性及び熱安定性等の特性も向上させ、さらに高機能化させることが求められている。
ラップフィルムを高機能化させる方法としては、例えば、可塑剤や熱安定剤等の添加剤を
配合する方法が挙げられる。
【０００３】
しかしながら、このような添加剤を配合したラップフィルムは、長期間保管すると、添
加剤がブリードアウトして引出性が悪化する場合がある。引出性が悪化したフィルムは、
端部を摘み引き出す際にフィルムが裂けるトラブルが多かった。
【０００４】
これらのブリードアウトを抑制することを目的として、例えば、特許文献１には、脂肪
族ポリエステル樹脂組成物Ａ及び可塑剤Ｂを含む樹脂組成物Ｃからなる層Ｘと、ポリ塩化
ビニリデン樹脂及び／又はポリ塩化ビニリデン共重合樹脂を含む樹脂組成物Ｄからなる層
Ｙとを有する、少なくとも２層以上の積層フィルムが提案されている。
【０００５】
また特許文献２に記載の技術のように、結晶配向度を制御することにより、フィルムの
裂けトラブルを抑制することができる。
【０００６】
特許文献３に記載の技術では、押出時の熱劣化や密着性や引出性等の物性に関する経時
変化については改善されている。
【０００７】
また特許文献４では、２種のレジンを混合せずとも、可塑剤、安定剤、粘着剤、粘着付
与剤等の液体添加量の使用を抑えながら、押出加工性に優れた塩化ビニリデン系共重合樹
脂組成物及びその成形物を提供することが提案されている。
【先行技術文献】
【特許文献】
【０００８】
【特許文献１】特開２００８−２７３００４号公報
【特許文献２】特開２０１１−１６８７５０号公報
【特許文献３】特開２００８−７４９５５号公報
【特許文献４】国際公開第２０１４／０５４４１３号
【発明の概要】
【発明が解決しようとする課題】
【０００９】
しかしながら、特許文献２に記載の技術では、ラップフィルムに求められるフィルムの
裂けトラブル低減とカット性との両立ができない。また、特許文献３に記載の技術では、
ラップフィルムの手触り感が満足するものではない。
【００１０】
また特許文献４では、ブリードアウトに関する規定はなく引出性の改善については言及
されていない。
【００１１】
ラップフィルムの使用環境として、キッチンで調理する際にガスコンロやオーブン等の
熱源に近接することが多い。また、製品の買い置き等により夏場の高温に長期間曝される
こともある。しかし前述の要求により可塑剤や熱安定剤等の添加剤を配合しラップフィル
ムを高機能化させたフィルムは、通常の熱履歴による使用環境下では非常に良好な特性を
有するものの、前述のように長期間保管または一時的にせよ高温に曝された後には添加剤
がブリードアウトして引出性が悪化し、端部を摘み引き出す際にフィルムが裂けるような
トラブルが多い。
【００１２】
そこで、本発明は、通常熱履歴による使用環境下での良好な密着性や引出性を発現する
とともに、長期間保管または高温暴露時にも引出性に優れ、さらには、べたつきのないし
なやかな手触り感をもたらし、好適な使用感を実現する塩化ビニリデン系樹脂ラップフィ
ルムを提供することを目的とする。
【課題を解決するための手段】
【００１３】
これらの課題を解決するために、本発明者らは、様々な使用環境下においてもラップフ
ィルムの巻回体からのブリードアウト物のブリードを抑制するという観点から鋭意検討し
た結果、ラップフィルムの巻回体を６０℃で３週間保管したのちのラップフィルム表面へ
のブリードアウトしたオリゴマーの、示差走査熱量計（以下「ＤＳＣ」とも記す）にて評
価した低温側吸熱ピーク温度を３５〜５０℃とすることでブリードを適切にコントロール
でき、その結果通常熱履歴による使用環境下での良好な密着性や引出性を発現するととも
に、長期間保管または高温暴露時にも引出性に優れ、好適な使用感を実現するラップフィ
ルムが得られることを見出し、本発明を完成するに至った。
【００１４】
すなわち、本発明は以下に関する。
【００１５】
［１］塩化ビニリデン系樹脂を含有するラップフィルムであり、該ラップフィルムの巻
回体を６０℃で３週間保管したのちのラップフィルム表面へのブリードアウトしたオリゴ
マーの、示差走査熱量計（ＤＳＣ）にて評価した低温側吸熱ピーク温度が３５〜５０℃で
ある塩化ビニリデン系樹脂ラップフィルム。
【００１６】
［２］該ラップフィルムの巻回体を６０℃で３週間保管したのちのオリゴマーのラップ
フィルム表面へのブリードアウト量が、ラップフィルム１ｍ2あたり１０ｍｇ以上３５ｍ
ｇ以下である［１］に記載の塩化ビニリデン系樹脂ラップフィルム。
【００１７】
［３］該ラップフィルムの巻回体を６０℃で３週間保管したのちのオリゴマー以外のラ
ップフィルム表面へのブリードアウト量が、ラップフィルム１ｍ2あたり４０ｍｇ以上６
０ｍｇ以下である［１］または［２］に記載の塩化ビニリデン系樹脂ラップフィルム。
【００１８】
［４］該ラップフィルムの巻回体を６０℃で３週間保管したのちの、ラップフィルム表
面へのブリードアウト全量に対するオリゴマーのブリードアウト比率が５〜４０ｗｔ／ｗ
ｔ％である［１］〜［３］のいずれかに記載の塩化ビニリデン系樹脂ラップフィルム。
【００１９】
［５］該ラップフィルムの巻回体を６０℃で３週間保管したのちにブリードアウトした
オリゴマー中の塩化ビニリデン単位（ＶＤＣユニット）比率が６０ｗｔ／ｗｔ％以上７０
ｗｔ／ｗｔ％以下である［１］〜［４］のいずれかに記載の塩化ビニリデン系樹脂ラップ
フィルム。
【発明の効果】
【００２０】
本発明によれば、通常熱履歴による使用環境下での良好な密着性や引出性を発現すると
ともに、長期間保管または高温暴露時にも引出性に優れ、さらには、べたつきのないしな
やかな手触り感をもたらし、好適な使用感を実現する塩化ビニリデン系樹脂ラップフィル
ムを提供することができる。
【図面の簡単な説明】
【００２１】
【図１】本発明の塩化ビニリデン系樹脂ラップフィルムを製造する際に用いられる装置の一例を示す概略図である。
【図２】本実施例で用いた引出性測定装置の概略図である。
【発明を実施するための形態】
【００２２】
以下、本発明を実施するための形態（以下、「本実施形態」という。）について詳細に
説明する。以下の本実施形態は、本発明を説明するための例示であり、本発明をこの本実
施形態にのみ限定する趣旨ではない。そして、本発明は、その要旨の範囲内で適宜に変形
して実施できる。
【００２３】
≪塩化ビニリデン系樹脂ラップフィルム≫
塩化ビニリデン系樹脂ラップフィルムにおいて、一般的には長期間保管または高温暴露
時の物性変化を抑制するためには、添加剤やオリゴマーのブリードアウト量を低減するこ
とが有効である。塩化ビニリデン系樹脂ラップフィルムにおいて、通常樹脂中のオリゴマ
ー含有量を低減するほどブリードアウト量は低減できるが、しかしそれだけでは密着性と
引出性との高次元での両立を果たせない。
【００２４】
本実施形態の塩化ビニリデン系樹脂ラップフィルムは、塩化ビニリデン系樹脂を含有す
るラップフィルムであり、該ラップフィルムの巻回体を６０℃で３週間保管したのちのラ
ップフィルム表面へのブリードアウトしたオリゴマーの、ＤＳＣにて評価した低温側吸熱
ピーク温度が３５〜５０℃である。
【００２５】
本実施形態の塩化ビニリデン系樹脂ラップフィルムは、上記のとおりＤＳＣにて評価し
た低温側吸熱ピーク温度を３５〜５０℃の範囲とすることにより、例えば、キッチンで調
理する際にガスコンロやオーブン等の熱源に近接した使用環境でもオリゴマーの軟化を遅
延させ、ブリード量を低減することができる。上記低温側吸熱ピーク温度が３５℃以上の
場合、塩化ビニリデン系樹脂ラップフィルムは、当該使用環境温度におけるオリゴマーの
軟化及びブリードを抑制でき、引出性が良好となる。上記低温側吸熱ピーク温度が５０℃
以下の場合、塩化ビニリデン系樹脂ラップフィルムは、ポリマーの結晶化が抑制され、加
工性が良好となる。
【００２６】
本実施形態の塩化ビニリデン系樹脂ラップフィルムは、上記低温側吸熱ピーク温度が３
８〜４８℃であることがより好ましい。
【００２７】
ブリード単離したオリゴマーの低温側吸熱ピーク温度は、実際にブリードしたオリゴマ
ーの塩化ビニリデン単位（ＶＤＣユニット）比率や重量平均分子量（Ｍｗ）で決まるが、
これはフィルムに含有しているオリゴマーそのもののＶＤＣユニット比率やＭｗ、熱履歴
に伴うオリゴマーのブリード量／組成に依存する。したがって、上記低温側吸熱ピーク温
度を上記範囲に制御する方法としては、例えば、重合開始時の塩化ビニリデン（ＶＣＤ）
モノマーと塩化ビニル（ＶＣ）モノマーとの比率や重合時間（重合率）を適切な範囲内と
したり、得られた塩化ビニリデン樹脂をテトラヒドロフラン／メタノール混合溶媒で浸漬
洗浄すること等により、フィルムに含有しているオリゴマーそのもののＶＤＣユニット比
率を制御する方法が挙げられる。
【００２８】
なお、本実施形態において、上記低温側吸熱ピーク温度は後述の実施例に記載の方法に
より測定することができる。
【００２９】
また、本実施形態の塩化ビニリデン系樹脂ラップフィルムは、長期間保管または高温暴
露時の熱履歴を想定した６０℃で３週間保管後のオリゴマーのブリードアウト量を一定範
囲に維持することが好ましい。すなわち、本実施形態の塩化ビニリデン系樹脂ラップフィ
ルムは、該ラップフィルムの巻回体を６０℃で３週間保管したのちのオリゴマーのラップ
フィルム表面へのブリードアウト量が、ラップフィルム１ｍ2あたり１０ｍｇ以上３５ｍ
ｇ以下であることが好ましく、１５〜３０ｍｇであることがより好ましく、１５〜２０ｍ
ｇであることがさらに好ましい。
【００３０】
本実施形態の塩化ビニリデン系樹脂ラップフィルムは、当該オリゴマーのブリードアウ
ト量が１０ｍｇ以上の場合、通常熱履歴による使用環境下での密着性が一層良好となり、
当該オリゴマーのブリードアウト量が３５ｍｇ以下の場合、長期間保管または高温暴露時
の引出性が一層良好となる。
【００３１】
なお、本実施形態において、上記オリゴマーのブリードアウト量は後述の実施例に記載
の方法により測定することができる。
【００３２】
さらに、本実施形態の塩化ビニリデン系樹脂ラップフィルムは、該ラップフィルムの巻
回体を６０℃で３週間保管したのちのオリゴマー以外のラップフィルム表面へのブリード
アウト量が、ラップフィルム１ｍ2あたり４０ｍｇ以上６０ｍｇ以下であることが好まし
く、４０〜５０ｍｇであることがさらに好ましい。
【００３３】
本実施形態の塩化ビニリデン系樹脂ラップフィルムは、６０℃で３週間保管したのちの
オリゴマー以外のラップフィルム表面へのブリードアウト量が、１ｍ2あたり４０ｍｇ以
上６０ｍｇ以下であることにより、通常熱履歴による使用環境下での良好な密着性や引出
性を発現するとともに、長期間保管または高温暴露時にも引出性に優れ、さらには、べた
つきのないしなやかな手触り感をもたらし、好適な使用感を実現することができる。当該
オリゴマー以外のブリードアウト量が４０ｍｇ未満の場合、フィルムの滑りが悪くしなや
かさが損なわれる傾向にある。当該オリゴマー以外のブリードアウト量が６０ｍｇ超の場
合、フィルムのべたつきを生じ好適な手触り感を損なう傾向にある。
【００３４】
なお、本実施形態において、上記オリゴマー以外のブリードアウト量は後述の実施例に
記載の方法により測定することができる。
【００３５】
またさらに、本実施形態の塩化ビニリデン系樹脂ラップフィルムは、該ラップフィルム
の巻回体を６０℃で３週間保管したのちの、ラップフィルム表面へのブリードアウト全量
に対するオリゴマーのブリードアウト比率が５〜４０ｗｔ／ｗｔ％であることが好ましく
、１０〜３５ｗｔ／ｗｔ％であることがより好ましく、１５〜３０ｗｔ／ｗｔ％であるこ
とがさらに好ましい。
【００３６】
本実施形態の塩化ビニリデン系樹脂ラップフィルムは、上記ブリードアウト全量に対す
るオリゴマーのブリードアウト比率が５〜４０ｗｔ／ｗｔ％であると、より一層良好な密
着性や引出性を発現しつつ、同時にべたつきのないしなやかな手触り感を実現することが
できる。上記ブリードアウト全量に対するオリゴマーのブリードアウト比率が５ｗｔ／ｗ
ｔ％未満の場合、フィルムの良好な密着発現性が損なわれる傾向にあり、４０ｗｔ／ｗｔ
％超の場合、フィルム引出力が重くなり著しく引出性が悪化する傾向にある。
【００３７】
なお、本実施形態において、上記オリゴマー以外のブリードアウト量は後述の実施例に
記載の方法により測定することができる。
【００３８】
さらにまた、本実施形態の塩化ビニリデン系樹脂ラップフィルムは、該ラップフィルム
の巻回体を６０℃で３週間保管したのちにブリードアウトしたオリゴマー中の塩化ビニリ
デン単位（ＶＤＣユニット）比率が６０ｗｔ／ｗｔ％以上７０ｗｔ／ｗｔ％以下であるこ
とが好ましい。
【００３９】
本実施形態の塩化ビニリデン系樹脂ラップフィルムは、上記オリゴマー中のＶＤＣユニ
ット比率が前記範囲内であると、消費者に十分なフィルム強度を感じさせ使用時の安心感
を与える剛性（以下ハリコシ感と記載）を実現しつつ良好な成型加工性を維持することが
できる。上記オリゴマー中のＶＤＣユニット比率が６０ｗｔ／ｗｔ％未満の場合、成型加
工性は良好だが成型後のフィルムに十分な剛性感が得られない傾向にあり、７０超ｗｔ／
ｗｔ％の場合、基材樹脂の結晶性が高まり良好な成型加工性を損なう傾向にある。
【００４０】
本実施形態の塩化ビニリデン系樹脂ラップフィルムにおいて、６０℃で３週間保管した
のちのオリゴマーのフィルム表面へのブリードアウト量を前記範囲に制御する方法として
は、特に限定されないが、例えば、後述の可塑剤及びエポキシ化植物油の含有量を適宜調
整したり、塩化ビニリデン系樹脂（ポリマー）を、極性を調整した溶媒で洗浄することで
オリゴマー除去することが挙げられる。それに加えて各工程における巻取張力を制御する
等も挙げられる。
【００４１】
また、本実施形態の塩化ビニリデン系樹脂ラップフィルムにおいて、上記オリゴマー中
のＶＤＣユニット比率が前記範囲内に制御する方法としては、特に限定されないが、例え
ば、重合開始時のＶＣＤモノマーとＶＣモノマー比率や重合時間（重合率）を適切な範囲
内としたり、得られた塩化ビニリデン樹脂をテトラヒドロフラン／メタノール混合溶媒で
浸漬洗浄することが挙げられる。
【００４２】
本実施形態の塩化ビニリデン系樹脂ラップフィルムは、塩化ビニリデン系樹脂以外に、
可塑剤、エポキシ化植物油を含有することが好ましい。
【００４３】
本実施形態の塩化ビニリデン系樹脂ラップフィルムの構成成分について以下詳細に説明
する。
【００４４】
＜可塑剤＞
本実施形態に用いる可塑剤としては、本発明の効果を損なわない範囲であれば特に限定
されないが、例えば、アセチルクエン酸トリブチル等のクエン酸エステル；セバシン酸ジ
ブチル等のセバシン酸エステル；フタル酸ジメチル、フタル酸ジエチル、フタル酸ジオク
チル等のフタル酸エステル；グリセリン、グリセリンエステル、ワックス、流動パラフィ
ン、リン酸エステルが挙げられる。中でも、クエン酸エステル、セバシン酸エステルがよ
り好ましく、クエン酸エステルがさらに好ましい。このような可塑剤を用いると、塩化ビ
ニリデン系樹脂ラップフィルムは、手触り感及び引出性がさらに向上する傾向にある。
【００４５】
可塑剤は、１種単独で用いてもよく、２種以上併用してもよい。
【００４６】
本実施形態の塩化ビニリデン系樹脂ラップフィルムにおいて、可塑剤の含有量は、１．
０〜６．０質量％であることが好ましく、１．５〜５．５質量％であることがより好まし
く、２．０〜５．０質量％であることがさらに好ましい。可塑剤の含有量が前記下限値以
上であると、塩化ビニリデン系樹脂ラップフィルムは、低温下の密着性がさらに向上する
傾向にある。また、可塑剤の含有量が前記上限値以下であると、塩化ビニリデン系樹脂ラ
ップフィルムは、手触り感及び引出性がさらに向上する傾向にある。
【００４７】
＜エポキシ化植物油＞
本実施形態に用いるエポキシ化植物油としては、本発明の効果を損なわない範囲であれ
ば特に限定されないが、例えば、エポキシ化大豆油、エポキシ化亜麻仁油、エポキシ化ひ
まし油、エポキシ化コーン油、エポキシ化菜種油、エポキシ化サフラワー油、エポキシ化
ひまわり油、エポキシ化パーム油、エポキシ化綿実油、エポキシ化オリーブ油、エポキシ
化ココアバターなどが挙げられる。中でも、エポキシ化大豆油、エポキシ化亜麻仁油がよ
り好ましい。このようなエポキシ化植物油を用いると、熱劣化による着色を抑制でき、低
温下の密着性がさらに向上する傾向にある。
【００４８】
エポキシ化植物油は、１種単独で用いてもよく、２種以上併用してもよい。
【００４９】
本実施形態の塩化ビニリデン系樹脂ラップフィルムにおいて、エポキシ化植物油の含有
量は、０．５〜５．０質量％であることが好ましく、１．０〜３．０質量％であることが
より好ましく、１．２〜２．５質量％であることがさらに好ましい。エポキシ化植物油の
含有量が前記下限値以上であると、塩化ビニリデン系樹脂ラップフィルムは、熱劣化によ
る着色を抑制でき、低温下の密着性がさらに向上する傾向にある。また、エポキシ化植物
油の含有量が前記上限値以下であると、塩化ビニリデン系樹脂ラップフィルムは、手触り
感及び引出性がさらに向上する傾向にある。
【００５０】
＜可塑剤及びエポキシ化植物油の合計含有量＞
本実施形態の塩化ビニリデン系樹脂ラップフィルムにおいて、エポキシ化植物油及び可
塑剤の合計含有量は、３．０〜１１．０質量％であることが好ましく、３．５〜８．５質
量％であることがより好ましく、４．０〜７．５質量％であることがさらに好ましい。
【００５１】
本実施形態の塩化ビニリデン系樹脂ラップフィルムは、エポキシ化植物油及び可塑剤の
各々の含有量を上述した範囲内とし、かつ、エポキシ化植物油及び可塑剤の合計含有量を
前記範囲内とすることが好ましい。エポキシ化植物油及び可塑剤の各々の含有量、並びに
エポキシ化植物油及び可塑剤の合計含有量を上述した範囲内で適宜調整することにより、
得られる塩化ビニリデン系樹脂ラップフィルムは、６０℃で３週間保管したのちのオリゴ
マーのフィルム表面へのブリードアウト量を上述した範囲内に制御することができる。こ
のように６０℃で３週間保管したのちのオリゴマーのフィルム表面へのブリードアウト量
を上述した範囲内に制御した塩化ビニリデン系樹脂ラップフィルムは、通常熱履歴による
使用環境下での良好な密着性や引出性を発現するとともに、長期間保管または高温暴露時
にも引出性に優れ、さらには、べたつきのないしなやかな手触り感をもたらし、好適な使
用感を実現できる。
【００５２】
＜塩化ビニリデン系樹脂＞
本実施形態に用いる塩化ビニリデン系樹脂は、塩化ビニリデン単位を含む樹脂であれば
特に限定されないが、塩化ビニリデン単位以外に、塩化ビニリデン単量体と共重合可能な
単量体単位をさらに含む樹脂が好ましい。塩化ビニリデン単量体と共重合可能な単量体と
しては、特に限定されないが、例えば、塩化ビニル、メチルアクリレート、ブチルアクリ
レート等のアクリル酸エステル；メチルメタアクリレート、ブチルメタアクリレート等の
メタアクリル酸エステル；アクリロニトリル；酢酸ビニルが挙げられる。これらの単量体
は、１種単独で用いてもよく、２種以上併用してもよい。さらに塩化ビニリデン系樹脂共
重合体は、１種単独で用いてもよく、２種以上併用してもよい。
【００５３】
本実施形態に用いる塩化ビニリデン系樹脂は、塩化ビニリデン単位の含有量が７２〜９
３ｍｏｌ％であることが好ましく、８１〜９０ｍｏｌ％であることがより好ましい。塩化
ビニリデン単位の含有量が前記範囲内である塩化ビニリデン系樹脂は、前記エポキシ化植
物油との親和性が増加する。その結果、塩化ビニリデン系樹脂ラップフィルムは、エポキ
シ化植物油のブリードアウトを適度に抑制することができるため、ラップフィルムとした
場合の手触り感及び引出性がより一層優れる傾向にある。
【００５４】
なお、本実施形態において、塩化ビニリデン単位の含有量は、核磁気共鳴（ＮＭＲ）装
置により測定することができる。
【００５５】
本実施形態に用いる塩化ビニリデン系樹脂の重量平均分子量は、７．５万〜９．５万で
あることが好ましく、８．０万〜９．０万であることがより好ましい。重量平均分子量が
前記範囲内である塩化ビニリデン系樹脂は、前記エポキシ化植物油との親和性が増加する
。その結果、塩化ビニリデン系樹脂ラップフィルムは、長期間高温下で保管した場合であ
っても、エポキシ化植物油のブリードアウトを適度に抑制することができるため、手触り
感及び引出性がより一層優れる傾向にある。
【００５６】
重量平均分子量が前記範囲内である塩化ビニリデン系樹脂は、例えば、塩化ビニリデン
モノマーと塩化ビニルモノマーの仕込み比率や、重合開始剤の量、又は重合温度を制御す
ることにより得ることができる。
【００５７】
なお、本実施形態において、塩化ビニリデン系樹脂の重量平均分子量は、ゲル浸透クロ
マトグラフィー（ＧＰＣ）により測定することができる。
【００５８】
本実施形態の塩化ビニリデン系樹脂ラップフィルムにおいて、塩化ビニリデン系樹脂の
含有量は、９２．０〜９５．５質量％であることが好ましく、９２．５〜９４．０質量％
であることがより好ましい。塩化ビニリデン系樹脂の含有量が前記範囲内であると、塩化
ビニリデン系樹脂ラップフィルムは、溶融押出成形時の加工性に優れる傾向にある。
【００５９】
＜その他の添加剤＞
本実施形態の塩化ビニリデン系樹脂ラップフィルムは、本ｙを損なわない範囲であれば
、その他の添加剤を含有させてもよい。その他の添加剤としては、特に限定されないが、
例えば、上述のエポキシ化植物油以外の安定剤、耐候性向上剤、染料若しくは顔料などの
着色剤、防曇剤、抗菌剤、滑剤、核剤が挙げられる。これらの添加剤は１種単独で用いて
もよく、２種以上併用してもよい。
【００６０】
上述のエポキシ化植物油以外の安定剤としては、特に限定されないが、例えば、２，５
−ｔ−ブチルハイドロキノン、２，６−ジ−ｔ−ブチル−ｐ−クレゾール、４，４'−チ
オビス−（６−ｔ−ブチルフェノール）、２，２'−メチレン−ビス−（４−メチル−６
−ｔ−ブチルフェノール）、オクタデシル−３−（３'，５'−ジ−ｔ−ブチル−４'−ヒ
ドロキシフェニル）ブロピオネート、及び４，４'−チオビス−（６−ｔ−ブチルフェノ
ール）等の酸化防止剤；ラウリン酸塩、ミリスチン酸塩、パルミチン酸塩、ステアリン酸
塩、イソステアリン酸塩、オレイン酸塩、リシノール酸塩、２−エチル−ヘキシル酸塩、
イソデカン酸塩、ネオデカン酸塩、及び安息香酸カルシウム等の熱安定剤が挙げられる。
【００６１】
耐候性向上剤としては、特に限定されないが、例えば、エチレン−２−シアノ−３，３
'−ジフェニルアクリレート、２−（２'−ヒドロキシ−５'−メチルフェニル）ベンゾリ
トリアゾール、２−（２'−ヒドロキシ−３'−ｔ−ブチル−５'−メチルフェニル）５−
クロロベンゾトリアゾール、２−ヒドロキシ−４−メトキシベンゾフェノン、及び２，２
'−ジヒドロキシ−４−メトキシベンゾフェノン等の紫外線吸収剤が挙げられる。
【００６２】
染料若しくは顔料などの着色剤としては、特に限定されないが、例えば、カーボンブラ
ック、フタロシアニン、キナクリドン、インドリン、アゾ系顔料、及びベンガラが挙げら
れる。
【００６３】
防曇剤としては、特に限定されないが、例えば、グリセリン脂肪酸エステル、ソルビタ
ン脂肪酸エステル、ポリオキシエチレン脂肪酸アルコールエーテル、ポリオキシエチレン
グリセリン脂肪酸エステル、及びポリオキシエチレンソルビタン脂肪酸エステルが挙げら
れる。
【００６４】
抗菌剤としては、特に限定されないが、例えば、銀系無機抗菌剤が挙げられる。
【００６５】
滑剤としては、特に限定されないが、例えば、エチレンビスステロアミド、ブチルステ
アレート、ポリエチレンワックス、パラフィンワックス、カルナバワックス、ミリスチン
酸ミリスチル、ステアリン酸ステアリル等の脂肪酸炭化水素系滑剤、高級脂肪酸滑剤、脂
肪酸アミド系滑剤、及び脂肪酸エステル滑剤が挙げられる。
【００６６】
核剤としては、特に限定されないが、例えば、リン酸エステル金属塩が挙げられる。
【００６７】
≪塩化ビニリデン系樹脂ラップフィルムの製造方法≫
本実施形態の塩化ビニリデン系樹脂ラップフィルムの製造方法としては、ラップフィル
ムの巻回体を６０℃で３週間保管したのちのラップフィルム表面へのブリードアウトした
オリゴマーの、示差走査熱量計（ＤＳＣ）にて評価した低温側吸熱ピーク温度が上述した
範囲内のラップフィルムが得られれば特に限定されず、公知の方法を用いることができる
。例えば、まず、上述のエポキシ化植物油、可塑剤及び塩化ビニリデン系樹脂を含む原料
成分を上述した含有量となるような割合で混合することにより樹脂組成物を得る。原料成
分の混合方法としては、特に限定されないが、重合後にスラリー状態の塩化ビニリデン系
樹脂組成物に添加してもよく、または溶融成形前の粉末状の塩化ビニリデン系樹脂組成物
に添加してもよい。粉末状樹脂組成物にこれらの添加剤を混合する場合には、例えば、ヘ
ンシェルミキサーによる混合方法、ターンブレンダーやリボンブレンダー等のブレンダー
による混合方法が挙げられる。
【００６８】
次に、例えば、上述の樹脂組成物を押出機より溶融押出した後、延伸、芯体への巻き回
しを行うことにより、ラップフィルムを得る方法が挙げられる。溶融押出された樹脂組成
物の製膜、延伸の方法としては、特に限定されないが、例えば、インフレーション法やテ
ンター法を用いることができる。延伸時の特にフィルム幅方向（以下、単に「ＴＤ」とも
いう。）の制御、及びそれにより得られるＴＤの引裂強度（以下、「ＴＤ引裂強度」とも
いう。）を制御することにより、得られるラップフィルムのカット性が良好になる傾向に
ある。ＴＤ引裂強度は、ラップフィルムのカット性の観点から、２．０〜６．０ｃＮの範
囲が好ましく、２．３〜５．０ｃＮの範囲がより好ましい。
【００６９】
なお、本実施形態において、ＴＤ引裂強度は、ＪＩＳ−Ｐ−８１１６（２０００年）に
準拠して測定することができる。
【００７０】
延伸されたフィルムは、ラップフィルムに適した厚さになるまでさらに延伸される。フ
ィルム切れ、カット性、引出性、及び密着性をバランスよく優れたものとする観点から、
ラップフィルムの厚さは、好ましくは６〜１８μｍであり、より好ましくは８〜１５μｍ
であり、さらに好ましくは９〜１２μｍである。
【００７１】
以下、本実施形態の塩化ビニリデン系樹脂ラップフィルムの製造方法の一例として、上
述の樹脂組成物を用いたインフレーション法についてより具体的に説明する。図１は、本
実施形態の塩化ビニリデン系樹脂ラップフィルムの製造方法の一例を示す概略図である。
【００７２】
まず、溶融した上述の樹脂組成物を押出機１により、円形のダイ２のダイ口３から管状
に押し出し、管状の樹脂組成物であるソック４が形成される。
【００７３】
次に、押出物であるソック４の外側を冷水槽６にて冷水に接触させ、ソック４の内部に
はソック液５を常法により注入して貯留することにより、ソック４を内外から冷却して固
化させる。この際、ソック４はその内側にソック液５が塗布された状態となる。固化され
たソック４は、第１ピンチロール７にて折り畳まれ、ダブルプライシートであるパリソン
８が成形される。ソック液５の塗布量は第１ピンチロール７のピンチ圧により制御される
。
【００７４】
ソック液５には、水、ミネラルオイル、アルコール類、プロピレングリコールやグリセ
リン等の多価アルコール類、セルロース系やポリビニルアルコール系の水溶液を用いるこ
とができる。これらは単体で使用しても、２種類以上を併用してもよい。また、ソック液
には、本発明の効果を阻害しない範囲で、従来の食品包装材料に用いられる耐候性向上剤
、防曇剤、抗菌剤等を添加してもよい。
【００７５】
ソック液５の塗布量は、特に限定されないが、パリソンの開口性、フィルムの密着性の
観点から、好ましくは５０〜２００００ｐｐｍ、より好ましくは１００〜１５０００ｐｐ
ｍ、更に好ましくは１５０〜１００００ｐｐｍである。ここで、塗布量（ｐｐｍ）とは、
ソック４の合計質量に対して、ソック４に塗布されたソック液５の質量を、質量ｐｐｍで
示したものである。
【００７６】
続いて、パリソン８の内側に空気を注入することにより、再度パリソン８は開口されて
管状となる。パリソン８は、温水（図示せず）により延伸に適した温度まで再加熱される
。パリソン８の外側に付着した温水は、第２ピンチロール９にて搾り取られる。次いで、
インフレーション工程において、適温まで加熱された管状のパリソン８に空気を注入して
インフレーション延伸によりバブル１０を成形し、延伸フィルムが得られる。
【００７７】
フィルムの引裂強度は、延伸倍率によって一義的に決定されるわけではないが、延伸倍
率によって主に制御することができる。カット性に優れ、かつ裂けトラブルを抑制するフ
ィルムを得るためには、長さ（ＭＤ）方向及び幅（ＴＤ）方向の延伸倍率は、延伸温度３
０〜４５℃条件下において、共に４〜６倍が好ましい。
【００７８】
その後、延伸フィルムは、第３ピンチロール１１で折り畳まれ、ダブルプライフィルム
１２となる。ダブルプライフィルム１２は、巻取りロール１３にて巻き取られる。さらに
、このダブルプライフィルム１２はスリットされて、１枚のフィルムになるように剥がさ
れる（シングル剥ぎ）。最終的にこのフィルムは例えば芯体に巻き取られ、ラップフィル
ム巻回体が得られる。
【００７９】
上記の説明は、本実施形態の塩化ビニリデン系樹脂ラップフィルムの製造方法の一例で
あり、上記以外の各種装置構成や条件等によってラップフィルムを製造してもよく、例え
ば、公知の他の方法を採用してもよい。
【実施例】
【００８０】
次に、実施例及び比較例を挙げて本発明をより具体的に説明するが、本発明はその要旨
を超えない限り、以下の実施例に限定されるものではない。
【００８１】
実施例及び比較例で用いた原料成分及び評価方法は、以下のとおりとした。
【００８２】
［ブリードアウト定量］
後述の実施例及び比較例におけるエージング後のラップフィルムの巻回体からフィルム
サンプル（１５００ｃｍ2）を採取した。２５℃において、フィルムサンプル（１５００
ｃｍ2）をガラス板（２５×３０ｃｍ）にローラー（１ｋｇ）にて転写し、ガラス板につ
いた試料をクロロホルム（１００ｃｃ）で洗い流しブリード物を含む溶液をビーカーに集
めた。得られた溶液を、エバポレーターで濃縮し、濃縮液中のブリード物の成分（オリゴ
マー、可塑剤、エポキシ化植物油）をそれぞれ１Ｈ−ＮＭＲにて分析した。
【００８３】
上記転写操作を計６回繰り返し、内部標準にテレフタル酸ジメチルを用いて各ブリード
成分のＮＭＲ積分値を算出した。転写操作６回めまでの転写総量を１００とした際の転写
回数ごとの転写率を算出したところ、転写率はブリード物の成分に関わらず転写回数ごと
に線形近似した。なお、この時の転写操作１回めの各ブリード成分の転写率平均値は０．
４６だった。
【００８４】
そのため、ここで用いるブリードアウト定量値は、転写操作１回めの１Ｈ−ＮＭＲ積分
値を転写率平均値である０．４６で割りかえした値と定義した。
【００８５】
［オリゴマー単離］
上記ガラス板転写法（２５℃）で取り出したブリード物を、クロロホルムに溶解（１％
溶液）させ、大量分取型ＧＰＣ（ＬＣ−９１０１（日本分析工業製  カラム：ＪＡＩＧＥ
Ｌ−２Ｈ  ×  ２本））に導入し、分子量５，０００〜２，０００（ＰＳ換算）の領域を
分取し、ブリード物中のオリゴマー成分を得た。
【００８６】
［オリゴマーの低温側吸熱ピーク温度］
本実施例において、オリゴマーの低温側吸熱ピーク温度を以下のとおり測定した。オリ
ゴマーの低温側吸熱ピーク温度は、ＤＳＣ（パーキンエルマー社製  ＤｉａｍｏｎｄＤＳ
Ｃ）を用いて、上記得られたオリゴマーを測定温度０〜１８０℃、昇温速度１０℃／ｍｉ
ｎにて測定した。ここで低温側吸熱ピーク温度とは、得られる熱流曲線における低温側の
吸熱ピークトップ温度とした。
【００８７】
［オリゴマー定量］
オリゴマーのブリードアウト量は、上記ブリードアウト転写物から、１Ｈ−ＮＭＲ測定
にて得られた内部標準のテレフタル酸ジメチルのベンゼン環ピーク（８．０９ｐｐｍ）を
基準ピークとして、５．０〜４．４ｐｐｍ（ＶＣのＣＨ基）のピークを用いて定量した。
【００８８】
［オリゴマーブリード物中の塩化ビニリデン単位の含有量］
ブリードアウトしたオリゴマー（オリゴマーブリード物）中の塩化ビニリデン単位の含
有量（ＶＤＣユニット比率）は、上記得られたオリゴマーを用いて、塩化ビニリデン系樹
脂中の塩化ビニリデン単位の含有量測定同様、１Ｈ−ＮＭＲにより測定し、下記式より算
出した。
ＶＤＣユニット比率（ｗｔ／ｗｔ％）＝オリゴマー中の塩化ビニリデン単位の量×ビニリ
デン単位の分子量（ｗｔ）／（オリゴマー中の塩化ビニリデン単位の量×ビニリデン単位
の分子量（ｗｔ）＋オリゴマー中の塩化ビニル単位の量×ビニル単位の分子量（ｗｔ））
×１００
［可塑剤］
可塑剤として、アセチルクエン酸トリブチル（以下「ＡＴＢＣ」とも記す。田岡化学工
業株式会社製）を用いた。ＡＴＢＣのブリードアウト量は、上記同様、１Ｈ−ＮＭＲ測定
にて２．１ｐｐｍ（アセチル基のＣＨ３基）のピークを用いて定量した。
【００８９】
［エポキシ化植物油］
エポキシ化植物油として、エポキシ化大豆油（以下「ＥＳＯ」とも記す。商品名：ニュ
ーサイザー５１０Ｒ、日本油脂株式会社製）を用いた。ＥＳＯのブリードアウト量は、上
記同様、１Ｈ−ＮＭＲ測定にて２．３ｐｐｍ（脂肪酸のＣ＝Ｏ基の隣りのＣＨ３基）のピ
ークを用いて定量した。
【００９０】
［引出性］
後述の実施例及び比較例におけるエージング後のラップフィルムの巻回体（巻回ラップ
フィルム）の引出性を以下のとおり評価した。引出性の測定は２３℃、相対湿度５０％Ｒ
Ｈの雰囲気中で行なった。図２に示すとおり、長さ約３１０ｍｍで直径を巻回ラップフィ
ルム２０の紙管１６内径に合わせた駆動部１４と、長さ３３０ｍｍの支点軸１５とからな
るプラスチック製フリーロールを、巻回ラップフィルム２０の幅方向中央とフリーロール
駆動部１４の長さ方向中央とが合うように、巻回ラップフィルム２０の紙管１６中に装着
した。引張圧縮試験機（島津製作所社製；オートグラフ（ＡＧ−ＩＳ））上部のロードセ
ル側につり下げたハンガー１７と支点軸１５とが平行で、ハンガー１７中央の鉛直方向に
巻回ラップフィルム２０の幅方向中央が位置するように、巻回ラップフィルム２０と一体
となったフリーロールの支点軸１５とを、上記試験機下部１８に設置した軸受け１９に入
れて固定した。さらに、フリーロールと一体になった巻回ラップフィルム２０を、引き剥
がして上記試験機上部のロードセル側につり下げたハンガー１７に皺のないよう両面テー
プで固定した。
【００９１】
次いで、引張圧縮試験機にて１０００ｍｍ／分の速度で巻回ラップフィルム２０を紙管
１６から垂直に引き剥がした。このとき、巻回ラップフィルムを紙管から引き剥がすのに
必要な力の平均値をもって、引出性の測定値（単位：ｃＮ／３０ｃｍ幅）とした。
【００９２】
［静止摩擦係数］
静止摩擦係数は、摩擦と試験片の表面に垂直に働く力との比で、静止している物体を滑
らせ移動を始める際に生じる摩擦から算出した。ＡＳＴＭ  Ｄ１８９４に準拠して、２３
℃、相対湿度５０％ＲＨの雰囲気中で、試験片を巻いたおもりを、試験片を敷いた水平板
に載せ、一定の速度でおもりを滑らせ、接触する試験片間で生じた摩擦力をロードセルで
計測し、摩擦力（ピーク試験力）とおもりの重量から算出した。
【００９３】
［密着性］
ラップフィルムの密着性は、評価者として、日常、食品包装用ラップフィルムを使用す
る１００人を選出し、２３℃、相対湿度５０％ＲＨの雰囲気中で、以下の基準により評価
した。評価は評価者１００人の平均により決定した。
【００９４】
〔密着性の評価基準〕
◎：十分な密着性を有し、優れたレベルにある。
【００９５】
○：密着性を有し、実用レベルにある。
【００９６】
△：僅かに密着性を有すが、実用上問題あり。
【００９７】
×：密着性が小さすぎ、実用不可。
【００９８】
［手触り感（サラサラ感）］
ラップフィルムの手触り感（サラサラ感）は、評価者として、日常、食品包装用ラップ
フィルムを使用する１００人を選出し、２３℃、相対湿度５０％ＲＨの雰囲気中で、以下
の基準により評価した。評価は評価者１００人の平均により決定した。
【００９９】
〔手触り感（サラサラ感）の評価基準〕
◎：べたつきが全くなくサラサラと非常に良好なレベル。
【０１００】
○：べたつきが殆どなく良好なレベル。
【０１０１】
△：わずかにべたつきが感じられやや不快なレベル。
【０１０２】
×：べたつきが感じられ不快なレベル。
【０１０３】
［手触り感（ハリコシ感）］
ラップフィルムの手触り感（ハリコシ感）は、評価者として、日常、食品包装用ラップ
フィルムを使用する１００人を選出し、２３℃、相対湿度５０％ＲＨの雰囲気中で、以下
の基準により評価した。評価は評価者１００人の平均により決定した。
【０１０４】
〔手触り感（ハリコシ感）の評価基準〕
◎：フィルムに剛性感（ハリコシ感）があり十分なフィルム強度を感じられるレベ
ル。
【０１０５】
○：フィルムのハリコシ感を若干感じられるレベル。
【０１０６】
△：フィルムのハリコシ感がなく強度的にやや気になるレベル。
【０１０７】
×：フィルムにハリコシ感がなく強度的に非常に心許ないレベル。
【０１０８】
［実施例１］
塩化ビニリデン単量体８２重量％と塩化ビニル単量体１８重量％とを、重合開始温度４
５℃にて重合時間３０時間で重合率９０％となるよう共重合させることにより、塩化ビニ
リデン単位の含有量が８８重量％、重量平均分子量が９．０万である塩化ビニリデン系樹
脂を得た。さらに得られた塩化ビニリデン系樹脂をテトラヒドロフラン／メタノール＝２
０／８０混合溶媒で１分間浸漬洗浄し、塩化ビニリデン系樹脂から一部オリゴマー成分を
除去した。
【０１０９】
なお、本実施例において、塩化ビニリデン系樹脂における塩化ビニリデン単位等の各単
量体単位の含有量（ｍｏｌ％）は、核磁気共鳴（ＮＭＲ）装置により測定した。また、塩
化ビニリデン系樹脂の重量平均分子量は、ゲル浸透クロマトグラフィー（ＧＰＣ）により
測定した。
【０１１０】
得られた塩化ビニリデン系樹脂に、ＡＴＢＣ（アセチルクエン酸トリブチル、田岡化学
工業（株））、ＥＳＯ（ニューサイザー５１０Ｒ、日本油脂（株））をそれぞれ順に組成
物全体に対し５．２重量％、及び１．８重量％の割合で混ぜたもの合計５ｋｇを、ヘンシ
ェルミキサーにて５分間混合させ、２４時間以上熟成して塩化ビニリデン系樹脂組成物を
得た。
【０１１１】
上記の塩化ビニリデン系樹脂組成物を溶融押出機に供給して溶融し、押出機の先端に取
り付けられた環状ダイのスリット出口での溶融樹脂組成物温度が１７０℃になるように、
押出機の加熱条件を調節しながら、環状に１０ｋｇ／時間の押出速度で押し出した。押出
物を過冷却した後、インフレーション延伸によって、長さ（ＭＤ）方向に４．１倍に延伸
し、幅（ＴＤ）方向に５．６倍に延伸して筒状のラップフィルムを得た。得られたラップ
フィルムの巻回体をそれぞれ２８℃、６０℃の恒温槽にてエージング（３週間保管）した
後、種々の特性について上記のとおり測定した。該測定結果を表１に示す。
【０１１２】
［実施例２］
得られたラップフィルムをさらに１２０℃１０秒熱固定した以外は、実施例１と同様に
してラップフィルムの巻回体を得て２８℃、６０℃の恒温槽にてエージング（３週間保管
）した後、種々の特性について上記のとおり測定した。該測定結果を表１に示す。
【０１１３】
［実施例３］
得られた塩化ビニリデン系樹脂を、テトラヒドロフラン／メタノール＝２０／８０混合
溶媒に代えて、テトラヒドロフラン／メタノール＝５０／５０混合溶媒で１分間浸漬洗浄
し、塩化ビニリデン系樹脂から一部オリゴマー成分を除去したこと以外は、実施例１と同
様にしてラップフィルムの巻回体を得て２８℃、６０℃の恒温槽にてエージング（３週間
保管）した後、種々の特性について上記のとおり測定した。該測定結果を表１に示す。
【０１１４】
［実施例４］
塩化ビニリデン系樹脂として、塩化ビニリデン単量体７８重量％と塩化ビニル単量体２
２重量％とを共重合させることにより得られた、塩化ビニリデン単位の含有量が８６重量
％である塩化ビニリデン系樹脂を用いた以外は、実施例１と同様にしてラップフィルムの
巻回体を得て２８℃、６０℃の恒温槽にてエージング（３週間保管）した後、種々の特性
について上記のとおり測定した。該測定結果を表１に示す。
【０１１５】
［実施例５］
得られたラップフィルムをさらに１２０℃１０秒熱固定した以外は、実施例４と同様に
してラップフィルムの巻回体を得て２８℃、６０℃の恒温槽にてエージング（３週間保管
）した後、種々の特性について上記のとおり測定した。該測定結果を表１に示す。
【０１１６】
［実施例６］
塩化ビニリデン系樹脂として、塩化ビニリデン単量体８４重量％と塩化ビニル単量体１
６重量％とを共重合させることにより得られた、塩化ビニリデン単位の含有量が９１重量
％である塩化ビニリデン系樹脂を用いた以外は、実施例１と同様にしてラップフィルムの
巻回体を得て２８℃、６０℃の恒温槽にてエージング（３週間保管）した後、種々の特性
について上記のとおり測定した。該測定結果を表１に示す。
【０１１７】
［実施例７］
得られたラップフィルムをさらに１２０℃１０秒熱固定した以外は、実施例６と同様に
してラップフィルムの巻回体を得て２８℃、６０℃の恒温槽にてエージング（３週間保管
）した後、種々の特性について上記のとおり測定した。該測定結果を表１に示す。
【０１１８】
［比較例１］
塩化ビニリデン単量体８３重量％と塩化ビニル単量体１７重量％とを、重合開始温度４
５℃にて重合時間２８時間で重合率９０％となるよう共重合させることにより、塩化ビニ
リデン単位の含有量が９０重量％、重量平均分子量が９．０万である塩化ビニリデン系樹
脂を得た。
【０１１９】
得られた塩化ビニリデン系樹脂に、ＡＴＢＣ、及びＥＳＯをそれぞれ順に組成物全体に
対し５．２重量％、及び１．８重量％の割合で混ぜたもの合計５ｋｇを、ヘンシェルミキ
サーにて５分間混合させ、２４時間以上熟成して塩化ビニリデン系樹脂組成物を得た。
【０１２０】
以降、実施例１と同様にしてラップフィルムの巻回体を得て２８℃、６０℃の恒温槽に
てエージング（３週間保管）した後、種々の特性について上記のとおり測定した。該測定
結果を表１に示す。
【０１２１】
［比較例２］
得られたラップフィルムをさらに１２０℃１０秒熱固定した以外は、比較例１と同様に
してラップフィルムの巻回体を得て２８℃、６０℃の恒温槽にてエージング（３週間保管
）した後、種々の特性について上記のとおり測定した。該測定結果を表１に示す。
【０１２２】
［比較例３］
得られた塩化ビニリデン系樹脂をテトラヒドロフラン／メタノール＝７０／３０混合溶
媒で１分間浸漬洗浄し、一部オリゴマー成分を除去した以外は、実施例１と同様にしてラ
ップフィルムの巻回体を得て２８℃、６０℃の恒温槽にてエージング（３週間保管）した
後、種々の特性について上記のとおり測定した。該測定結果を表１に示す。
【０１２３】
【表１】
2020109183.tif 000002
【産業上の利用可能性】
【０１２４】
本発明の塩化ビニリデン系樹脂ラップフィルムは、熱履歴による使用環境下での良好な
密着性や引出性を発現するとともに、長期間保管または高温暴露時にも引出性に優れ、さ
らには、べたつきのないしなやかな手触り感をもたらし、好適な使用感を実現するので、
食品包装用材料として好適に利用できる。
【符号の説明】
【０１２５】
１…押出機、２…ダイ、３…ダイ口、４…ソック、５…ソック液、６…冷水槽、７…第
１ピンチロール、８…パリソン、９…第２ピンチロール、１０…バブル、１１…第３ピン
チロール、１２…ダブルプライフィルム、１３…巻取りロール、１４…駆動部、１５…支
点軸、１６…紙管、１７…ハンガー、１８…試験機下部、１９…軸受け、２０…巻回ラッ
プフィルム
【図１】
2020109183.tif 000003
【図２】
2020109183.tif 000004
【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
塩化ビニリデン単位の含有量が７２〜９３ｍｏｌ％である塩化ビニリデン系樹脂からなり、エポキシ化植物油を０．５〜５．０質量％含有し、可塑剤を１．０〜６．０質量％含有するラップフィルムであり、該ラップフィルムの巻回体を６０℃で３週間保管したのちのラップフィルム表面へのブリードアウトしたオリゴマーの、示差走査熱量計（ＤＳＣ）にて評価した低温側吸熱ピーク温度が３５〜５０℃であり、該ラップフィルムの巻回体を６０℃で３週間保管したのちのオリゴマーのラップフィルム表面へのブリードアウト量が、ラップフィルム１ｍ2あたり５．４ｍｇ以上３４．３ｍｇ以下である塩化ビニリデン系樹脂ラップフィルム。
【請求項２】
該ラップフィルムの巻回体を６０℃で３週間保管したのちのオリゴマー以外のラップフィルム表面へのブリードアウト量が、ラップフィルム１ｍ2あたり４０ｍｇ以上６０ｍｇ以下である請求項１に記載の塩化ビニリデン系樹脂ラップフィルム。
【請求項３】
該ラップフィルムの巻回体を６０℃で３週間保管したのちの、ラップフィルム表面へのブリードアウト全量に対するオリゴマーのブリードアウト比率が５〜４０ｗｔ／ｗｔ％である請求項１又は２に記載の塩化ビニリデン系樹脂ラップフィルム。
【請求項４】
該ラップフィルムの巻回体を６０℃で３週間保管したのちにブリードアウトしたオリゴマー中の塩化ビニリデン単位（ＶＤＣユニット）比率が６０ｗｔ／ｗｔ％以上７０ｗｔ／ｗｔ％以下である請求項１〜３のいずれか一項に記載の塩化ビニリデン系樹脂ラップフィルム。